Brevet FR2999980A1 — publié le 20140627

Article présentant des propriétés antisalissures et destiné à être utilisé dans des applications aquatiques en particulier marines La présente invention concerne un article présentant des propriétés antisalissures et destiné à être 5 utilisé dans des applications aquatiques en particulier marines ainsi qu'un procédé pour retarder la croissance des organismes aquatiques sur les structures submersibles ou semi-submersibles. L'invention se rapporte au domaine des peintures marines anti-salissures (« antifouling »). Les peintures marines antisalissures sont des revêtements de finition destinés à empêcher la fixation d'animaux 10 ou de végétaux sur les carènes des navires. Elles sont employées pour des raisons de sécurité, de maintien de la manoeuvrabilité des navires, de diminution de la consommation de combustible, de lutte contre la corrosion et d'alourdissement des structures. Le problème des « biosalissures » constitue un problème majeur résultant de l'immersion de 15 matériaux dans les milieux marins. La prévention de ce phénomène représente un coût considérable en maintenance. En effet, la formation des « biosalissures » ou «salissures» se produit lors de l'immersion dans l'eau de mer où une couche de molécules organiques et inorganiques est adsorbée à la surface du matériau 20 extrêmement rapidement. Cette couche de matière adsorbée ou « biofilm » sert de médiateur pour l'adhésion des bactéries présentes en suspension dans le milieu marin. Cette colonisation de la surface par les bactéries marines est rapide et un état stationnaire est atteint au bout d'une période de quelques heures à quelques jours. Enfin, d'autres organismes marins viennent coloniser la surface, les bactéries adhérentes recrutant ces autres organismes. L'ensemble de ces organismes vivants liés 25 à la surface constitue les « biosalissures » ou « fouling », anglicisme qui désigne les salissures. L'adhésion de salissures marines concerne toute structure immergée en mer: navires, pipelines, tours et circuits de refroidissement, structures portuaires, capteurs marins, systèmes d'aquaculture... Les dommages engendrés sont nombreux et divers. En effet, sur ces structures s'incrustent, par exemple, des 30 organismes qui ont un effet négatif sur les performances des structures. En particulier, pour les coques de navires, l'incrustation de divers organismes marins augmente les frottements entre les coques de navires et l'eau de mer, ce qui diminue la vitesse et peut entraîner une plus grande consommation de combustible. Ainsi le fond d'un navire qui n'est pas protégé par un système 35 antisalissure peut, après moins de six mois passés en mer, être recouvert de 150 kg de salissure par mètre carré. C'est pour éviter cette perte économique, et aussi pour mieux inhiber les phénomènes de corrosion, que l'on applique sur les parties immergées des structures exposées à l'eau des peintures dites antisalissures ou « antifouling » qui ont pour but de prévenir ou de réduire notablement l'encrassement par les incrustations d'organismes marins. Le principe des peintures antisalissures repose sur la libération contrôlée de la substance active à l'interface entre la surface et l'eau de mer. L'efficacité de la peinture est maintenue tant que la concentration en substance active relarguée en surface est efficace et régulière. La plupart des peintures antisalissures contiennent donc un produit biocide qui est le plus souvent un composé organométallique (à base d'étain, de cuivre ou de zinc) ou un composé organique (fongicide, algicide, bactéricide) qui prévient l'adhésion des salissures marines par leur activité toxique. Cependant, le problème associé à l'utilisation de ces peintures est qu'elles relarguent dans le milieu marin des substances nocives pour la faune et la flore maritimes. De plus, les revêtements deviennent de plus en plus rugueux en se dégradant progressivement, ce qui augmente la consommation de carburant et accroît le bruit hydrodynamique émis par la structure immergée. Cette nouvelle difficulté a été résolue en utilisant des peintures antisalissures autopolissables. En plus de posséder des agents biocides, ces peintures présentent, sous l'action de l'hydrolyse superficielle par l'eau de mer et de celle de l'érosion due au mouvement du navire, une perte régulière et contrôlée d'épaisseur en fonction du temps. La lente érosion du revêtement en contact avec l'eau de mer permettant de raviver constamment la surface en agents biocides. Les peintures antisalissures autopolissables développées depuis les années 1960 étaient à base de sels d'étain. Il s'agissait de peintures autopolissantes, formulées à partir de copolymères de méthacrylate de tributylétain (TBT) qui possèdent un taux de lixiviation constant. Le TBT greffé sur un liant acrylique est libéré lentement par hydrolyse dans l'eau. Des exemples de ce type de peinture sont décrits dans les documents FR-A-2266733, FR-A-2557585, EP-A-0051930 et GB-A-2118196. Le tributylétain (TBT), très efficace a donc été le biocide le plus utilisé dans les peintures antisalissures, mais ce produit, ses molécules de dégradation et ses métabolites se sont révélés gravement et 30 durablement polluants. Pour ces raisons, l'organisation maritime internationale a interdit l'utilisation des peintures antisalissures à base d'étain. Les peintures antisalissures utilisées aujourd'hui sont principalement à base de composés cuivrés et/ou de composés chimiques de synthèse mais également à base de polymères de type silicone. 35 Pour les peintures à base de cuivre, bien que moins toxiques que les sels d'étain, elles sont pratiquement toujours formulées avec une proportion massive d'oxyde cuivreux (voir par exemple le document EP-A-051930 ou FR-A-2557585), le liant principal étant à base de polymères spéciaux généralement du type acrylique. Cependant, elles ne sont efficaces que contre la faune marine et pour lutter contre la pousse d'algues, il est indispensable d'ajouter des herbicides qui peuvent faire peser de nouvelles menaces sur l'environnement. Cette alternative n'apporte donc pas de solution durable pour protéger l'environnement de l'important rejet d'ions lourds, notamment ceux du cuivre consécutif à la mise en oeuvre intensive de peintures sans étain mais riches en cuivre. Une autre solution pour prévenir l'encrassement des surfaces de structures en contact avec l'eau de mer consiste à recouvrir ces surfaces par au moins un revêtement protecteur, la couche externe du revêtement en contact avec l'eau étant un élastomère silicone. Ces revêtements sont préparés à partir de peintures dites « fouling-release coating ». Le principe de ces nouvelles peintures antisalissures est de créer une surface très lisse, à faible énergie de surface sur laquelle les organismes ont de grandes difficultés à adhérer. Quand de telles surfaces sont stationnaires, des organismes marins peuvent s'y déposer. Cependant, grâce à la souplesse et à la faible tension superficielle de la couche de finition à base de silicone, ces organismes sont tout simplement éliminés par la force du mouvement de l'eau ou l'effet de frottement causé par le mouvement du navire. Cela signifie également que, s'il y a suffisamment de mouvement de l'eau autour de la coque d'un navire, un effet autonettoyant naturel se produit. Grâce à ces propriétés, même les navires qui sont moins fréquemment en mer ou dans des eaux à moindre mouvement bénéficient d'intervalles de nettoyage plus échelonnés. Cela est dû au fait que les organismes marins ont du mal à adhérer à la surface, ce qui rend aussi le nettoyage plus aisé. Ces peintures à base de silicones formant un revêtement antisalissures sont donc très novatrices: - elles sont totalement respectueuses de l'environnement marin : pas de rejet de métaux, et - elles améliorent la glisse des navires, réduisant ainsi de 1 à 5% leur consommation de fuel et donc leurs émissions de gaz à effet de serre. Il existe de nombreux brevets, par exemple les brevets FR-A-2 083 029 et US-A-3 702 778, décrivant 30 de tels revêtements dont la couche finale, appelée « top coat », est en élastomère silicone durci à chaud ou à froid. Par exemple, dans la demande de brevet US n°07/847 401, déposée le 6 Mars 1992, est décrit un système antisalissure à trois constituants, comprenant au moins une couche de primaire époxy, une couche 35 de fixation ou primaire d'adhésion (« tie coat ») et une couche antisalissure (« top coat ») à base d'élastomère silicone. La couche finale de primaire époxy est normalement une couche mince que l'on applique pour obtenir une surface propre et fraîche à laquelle la couche de fixation peut adhérer. La couche de fixation comprend un organopolysiloxane et un constituant durcissant. La couche antisalissure comprend un organopolysiloxane, un silicate d'alkyle et un agent de durcissement ou un catalyseur séparé à base d'étain. La couche ou les couches de primaire époxy sont appliquées directement au support. La couche de fixation est appliquée sur la couche ou les couches de primaire époxy. La couche antisalissure en revêtement de silicone est ensuite appliquée et réticulée sur la couche de fixation, après durcissement partiel de cette dernière. Une couche antisalissure (« top coat ») à base d'élastomère silicone peut comporter en outre des fluides qui améliorent l'effet "antisalissure" en particulier: - des huiles méthylphénylpolysiloxanes (US-A-4 025 693), - un composé liquide hydrocarboné, par exemple une polyoléfine, - un plastifiant, - une huile lubrifiante (FR-A-2 375 305), -des paraffines liquides et des masses cireuses du type pétrolatum (JP-A-83/013 673), -un polymère thermoplastique tel que du PVC, - un copolymère chlorure de vinyle/acétate de vinyle (KOKAI JP-A-79/026 826), ou -des tensio-actifs cationiques, anioniques, non-ioniques, amphotères (JP-A-85/258 271). Afin de former le revêtement en élastomère silicone, les formulations silicones utilisées font généralement intervenir une huile silicone, généralement un polydiméthylsiloxane réactif à terminaisons hydroxylées, éventuellement pré-fonctionnalisées par un silane de façon à présenter des extrémités alcoxy, un réticulant et un catalyseur de polycondensation, classiquement un sel d'étain ou un titanate d'alkyle, une charge de renfort et d'éventuels autres additifs comme des charges de bourrage, des promoteurs d'adhérence, des colorants, etc. Ces compositions organopolysiloxaniques vulcanisables dès la température ambiante sont bien connues et sont classées en 2 groupes distincts: les compositions monocomposantes (RTV-1) et les compositions bicomposantes (RTV-2). Le terme "RTV" est l'acronyme pour "Room Temperature 30 Vulcanising". Lors de la réticulation, l'eau (soit apportée par une humidité atmosphérique dans le cas des RTV-1, soit introduite dans une partie de la composition dans le cas des RTV-2) utilisant des catalyseurs à base de carboxylate d'étain permet la réaction de polycondensation, qui conduit à la formation du réseau 35 élastomèrique. Généralement, les compositions monocomposants (RTV-1) réticulent quand elles sont exposées à l'humidité de l'air, c'est-à-dire qu'elles ne peuvent réticuler dans un milieu en confiné. Par exemple, les compositions silicones monocomposant réticulent à froid suivant un mécanisme d'hydrolyse de fonctions réactives du type acétoxysilane, cétiminoxysilane, alcoxysilane..., suivi par des réactions de condensation entre des groupements silanols formés et d'autres fonctions réactives résiduelles. L'hydrolyse est généralement effectuée grâce à la vapeur d'eau qui diffuse dans le matériau à partir de la surface exposée à 5 l'atmosphère. Généralement, la cinétique des réactions de polycondensation est extrêmement lente; ces réactions sont donc catalysées par un catalyseur approprié. Comme catalyseurs utilisés, on fait appel le plus souvent à des catalyseurs à base d'étain, de titane, d'une amine ou des compositions de ces catalyseurs. Les catalyseurs à base d'étain (cf. notamment FR-A-2 557 582) et de titane (cf. notamment FR-A-2 786 497) sont des catalyseurs ayant une bonne efficacité. Les élastomères silicones monocomposants à extrémités -Si(OR) 10 sont parfois désignés sous l'appellation élastomères alcoxy. Quand aux compositions bicomposantes, elles sont commercialisées et stockées sous la forme de deux composantes, une première composante contenant les matériaux polymériques de base et la deuxième composante contenant le catalyseur. Les deux composantes sont mélangées lors de l'emploi et le mélange 15 réticule sous la forme d'un élastomère relativement dur. Ces compositions à deux composantes sont bien connues et sont notamment décrites dans l'ouvrage de Walter Noll "Chemistry and Tecluiology of Silicones" 1968, 2ème édition aux pages 395 à 398. Ces compositions comportent essentiellement 4 ingrédients différents: 20 - un polymère réactif oc,oe-dihydroxydiorganopolysiloxane, - un agent de réticulation, généralement un silane, un silicate ou un polysilicate, - un catalyseur à l'étain, et - éventuellement de l'eau dans le cas des catalyseurs de type carboxylate d'étain. 25 Le plus souvent, le catalyseur de condensation est à base d'un composé organique d'étain. En effet, de nombreux catalyseurs à base d'étain ont déjà été proposés comme catalyseur de réticulation de ces RTV-1 ou RTV-2. Des catalyseurs de polycondensation classiques comprennent des composés de dialkylétain, notamment des dicarboxylates de dialkylétain tels que le dilaurate et le diacétate de dibutylétain, les composés de titanate d'alkyle tels que le tétrabutyl ou le tétraisopropyltitanate, les chélates de titane (EP-A-0 30 885 933, US-5 519 104, US-A-4,515,932, US-A-4,563,498, US-A-4,528,353). Cependant, les catalyseurs à base d'alkylétain, bien que très efficaces, le plus souvent incolores, liquides et solubles dans les huiles silicones présentent l'inconvénient d'être toxiques (CMR2 toxiques pour la reproduction). 35 Pour un développement durable, il apparaît donc nécessaire de développer de nouvelles peintures antisalissure ne comprenant pas de catalyseur toxique. Par exemple, une caractéristique importante d'une composition silicone durcissable est le temps de mise en oeuvre (« pot-life » ou « temps de travail »), c'est-à-dire le temps pendant lequel la composition peut être utilisée après mélange sans durcir. Ce temps doit être suffisamment long, pour permettre son utilisation mais suffisamment court pour obtenir un revêtement dur. Par exemple pour un revêtement de type "tie coat" ou "top coat" un temps de travail entre 2 et 4 heures est généralement requis lorsque la température extérieure est comprise entre 20 et 30°C. Hors, un des moyen d'ajuster ce temps de travail est la nature des composants utilisés comme le catalyseur ou le réticulant Pour toutes ces raisons, de nouvelles stratégies pour lutter contre l'adhésion des salissures aquatiques 10 et en particulier marines se développent aujourd'hui. L'invention a pour but de proposer un article possédant des propriétés antisalissures au moyen de revêtements obtenus à partir de peintures antisalissures ne comportant pas de composants prohibés (biocide ou catalyseur) et ne contenant pas d'étain. 15 La présente invention concerne donc un article présentant des propriétés antisalissures et destiné à être utilisé dans des applications aquatiques en particulier marines, comprenant: a) un support (1) , b) au moins une couche favorisant l'adhérence (3) déposée sur ledit support (1), et 20 c) au moins une couche antisalissure (4) déposée sur ladite couche favorisant l'adhérence (3), ledit article étant caractérisé en ce que ladite couche antisalissure (4) est obtenue après dépôt et durcissement au contact de l'humidité de l'air d'une composition Z comprenant: (i) au moins un composé organosilicié A' comprenant au moins deux groupements hydrolysables et condensables, identiques ou différents, ou au moins deux fonctions silanols 25 (ii) au moins un agent de réticulation B', et (iii) une quantité catalytiquement efficace d'au moins un catalyseur de polycondensation M qui est un complexe de zinc comprenant dans sa structure deux types de ligands: carboxylate et amine. Pour atteindre cet objectif, la Demanderesse a eu le mérite de mettre en évidence, de manière tout à 30 fait surprenante et inattendue, qu'un catalyseur de polycondensation M qui est un complexe de zinc comprenant dans sa structure deux types de ligands: carboxylate et amine, permettent de préparer des couches ou revêtements antisalissures utiles comme "tie coat" ou "top coat" dans les applications antisalissures et ceci bien que les complexes de dicarboxylate de zinc non aminé qui ont pourtant des similitudes structurales sont bien moins efficaces quand au vitesse de réticulation et propriétés finales de la 35 couche antisalissure obtenue après durcissement au contact de l'humidité de l'air. Les couches ou revêtements obtenus selon l'invention ont des propriétés d'adhésion remarquables sur les supports ainsi traités tout en conférant une surface traitée très lisse, à faible énergie de surface sur laquelle les organismes ont de grandes difficultés à adhérer. Les catalyseurs selon l'invention sont mises en oeuvre dans les systèmes silicones à réticuler à des teneurs très faibles, et permettent suivant la teneur d'adapter les temps de travail à l'application tout en garantissant des excellentes duretés des élastomères obtenus. Le catalyseur selon l'invention peut être à l'état solide ou liquide. Il peut être incorporé seul ou dans un solvant approprié. Lorsqu'il est en solvant, une huile silicone peut être additionnée, le solvant est ensuite évaporé de manière à transférer le catalyseur dans un milieu silicone. Le mélange obtenu sert de base catalysante. De manière préférentielle, le catalyseur de polycondensation M est un complexe de zinc comprenant dans sa structure au moins deux ligands carboxylate et au moins un ligand amine, et encore plus 10 préférentiellement, le catalyseur de polycondensation M est un complexe de zinc comprenant dans sa structure: au moins deux ligands carboxylates, identiques ou différent, et un ou deux ligand(s) amine(s). 15 Il est entendu que le terme « complexe » inclue dans sa définition toute forme monomérique, oligomérique ou analogue dudit complexe de zinc selon l'invention. Il est aussi du mérite des inventeurs d'avoir vaincu le préjugé technique qui voulait que, jusqu'alors certains complexes de métaux, comme le zinc par exemple, ne présentent qu'une médiocre activité dans la 20 réaction de polycondensation d'organopolysiloxanes. La définition des ligands est tirée de l'ouvrage « Chimie Organométallique » de Didier Astruc, publié en 2000 par EDP Sciences, Cf. notamment Chapitre 1, « Les complexes monométalliques », pages 31 et suivantes. 25 Le catalyseur selon l'invention peut être à l'état solide ou liquide. Il peut être incorporé seul ou dans un solvant approprié. Lorsqu'il est en solvant, une huile silicone ou tout autre solvant compatible comme des coupes pétrolières peut être additionnée, le solvant est ensuite évaporé de manière à transférer le catalyseur dans un milieu silicone. Le mélange obtenu peut servir alors de « base catalysante ». 30 Selon un mode de réalisation préféré, le(s) catalyseur(s) de polycondensation M est (sont) susceptible(s) d'être obtenu(s) : a) en faisant réagir pour 1 mole d'au moins un dicarboxylate de zinc de formule [Zn(carboxylate)2] ou d'un mélange de deux carboxylates de zinc distincts, XI mole d'amine ou d'un mélange d'amines 35 éventuellement en présence d'un solvant, de manière à obtenir un produit de réaction comprenant : o X2 moled'au moins : - x mole % d'un complexe de zinc A qui est un complexe [Zn(carboxylate)2(amine)J,, - y mole % d'un complexe de zinc B qui est un complexe [Zn(carboxylate)2(amine)2]', - ou d'un mélange de x+y mole % de complexe de zinc A et de complexe de zinc B, o avec x>0, y>0, x+y=100, et le symbole z' est un nombre entier supérieur ou égal à 1, et de préférence z'=1, 2, 3 ou 4, o éventuellement X3 mole du complexe [Zn(carboxylate)2], et o éventuellement X4 moled'amine résiduelle n'ayant pas réagi, et b) après éventuellement élimination du solvant et de l'amine résiduelle, on récupère le(s) catalyseur(s) de polycondensation M sous la forme d'au moins un complexe de zinc A, d'au moins un complexe de zinc B ou d'un mélange de complexe de zinc A et de complexe de zinc B, avec éventuellement une quantité résiduelle de X3 mole du complexe [Zn(carboxylate)2], - avec les symboles X2, X2, X3 et X4 sont des nombres et la somme X2 + X3 = 1. L'élimination du solvant ou de l'amine résiduelle se fera par toute technique connue (distillation, filtration,...). Suivant le type de catalyseur de polycondensation M souhaité (complexe de dicarboxylate de zinc mono ou diaminé, ou un mélange de ces espèces), le nombre de mole d'amine X2 sera ajusté en 20 conséquence : - X2 > 2 équivalents molaire par rapport au zinc pour obtenir majoritairement un complexe dicarboxylate diamine de zinc, - 1 X2 Pour préparer des complexes dicarboxylate de zinc mixte, c'est-à-dire avec deux types distincts de ligands carboxylate, on peut ajouter simultanément deux types de carboxylates de sodium en proportion équimolaire ou non au nitrate de zinc en solution aqueuse. Le produit de la réaction est un dicarboxylate de zinc mixte éventuellement sous forme hydratée. Selon un mode de réalisation particulier, l'invention concerne un article comprenant: a) un support (1), b) au moins une couche primaire (2) déposée sur ledit support (1) comprenant au moins un produit anticorrosif, c) au moins une couche (3) favorisant l'adhérence déposée sur ladite couche primaire (2), et d) au moins une couche antisalissure (4) déposée sur ladite couche (3) favorisant l'adhérence, ledit article étant caractérisé en ce que ladite couche antisalissure (4) est obtenue après dépôt et durcissement au contact de l'humidité de l'air d'une composition Z comprenant: (i) au moins un composé organosilicié A' comprenant au moins deux groupements hydrolysables et condensables, identiques ou différents, ou au moins deux fonctions silanol (ii) au moins un agent de réticulation B', et (iii) une quantité catalytiquement efficace d'au moins un catalyseur de polycondensation M qui est un complexe de zinc comprenant dans sa structure deux types de ligands: carboxylate et amine. Selon un mode de réalisation préféré, la composition Z comprend: (i) au moins un composé organosilicié A' comprenant au moins deux groupements hydrolysables et condensables, identiques ou différent, ou au moins deux fonctions silanol (ii) au moins un agent de réticulation B', et (iii) une quantité catalytiquement efficace d'au moins un catalyseur de polycondensation M qui est un complexe de formule (1') suivante: [Zn (0." (L)y, (L2), (H20).- (1') dans laquelle: - les symboles CI et C2 sont des ligands, identiques ou différents, choisis dans le groupe des carboxylates, - les symboles n et n représentent le nombre de ligands carboxylates et sont des nombres entiers égaux à 0, 1 ou 2 avec la condition que la somme xi+ d= 2, - les symboles Ll et L2 sont des ligands, identiques ou différents, choisis dans le groupe des amines, - les symboles Y et y- représentent le nombre de ligands amines et sont des nombres entiers égaux à 0, 1 ou 2 avec la condition que la somme Y+ y-= 1 ou 2, - le symbole X est un ligand différent de Cl, C2, LI et L2 et de préférence un ligand neutre autre qu'une amine et encore plus préférentiellement X est une molécule H20, - le symbole x'>0, et de préférence x' = 0, 1, 2, 3 ou 4, - le symbole x->O, et de préférence x-= 0, 1, 2, 3 ou 4, et - le symbole z' est un nombre entier supérieur ou égal à 1, et de préférence z'=1 ou 2. Le ligand X est de préférence un ligand neutre autre qu'une amine et dont la structure importe peu. L'homme du métier utilisera tout type de précurseur lors de la préparation du catalyseur M selon l'invention de manière à ce que ce ligand neutre n'interfère pas avec la réactivité du catalyseur. Un exemple de ligand 10 neutre est par exemple une molécule d'eau. De préférence, le catalyseur de polycondensation M est un complexe de formule (2') suivante: [Zn (On, (C2),f, (L1)y, (L2)3,,,k, (2') 15 dans laquelle: - les symboles Cl et C2 sont des ligands, identiques ou différents, choisis dans le groupe des carboxylates, - les symboles n et n représentent le nombre de ligand carboxylate et sont des nombres entier égaux à 0, 1 ou 2 avec la condition que la somme n'+ d=2, 20 - les symboles LI et L2 sont des ligands, identiques ou différents, choisis dans le groupe des amines, - les symboles y' et y- représentent le nombre de ligands amines et sont des nombres entiers égaux à 0, 1 ou 2 avec la condition que la somme y-= 1 ou 2, et - le symbole z' est un nombre entier supérieur ou égal à 1, et de préférence z'=1 ou 2 et encore plus préférentiellement z'=1. 25 Selon un autre mode de réalisation préféré, le catalyseur de polycondensation M est un complexe de formule (3') suivante: [Zn (C1)2 (12)yle (3') 30 dans laquelle: - le symbole Cl est un ligand choisi dans le groupe des carboxylates, - le symbole L1 set un ligand choisi dans le groupe des amines, - le symbole y' est un nombre égal à 1 ou 2, et - le symbole z' est un nombre entier supérieur ou égal à 1, et de préférence le symbole z'=1, 2, 3 ou 4, 35 et encore plus préférentiellement z'=1 ou 2. Des exemples d'amines utiles comme ligands LI ou L2 sont par exemple les amidines suivantes: N'- cyclohexyl-N,N-diméthylformamidine,N-méthyl-N,N-di-n-butylacétamidine, N'-octadécyll-N,N- diméthylformamidine, N'-cyclohexyl-N,N-diméthylvaléramidine, 1-méthy1-2-cyclohexyliminopyrrolidine,3- buty1-3,4,5,6-tétrahydropyrimidine,N-(hexyliminométhyl)morpholine, N-aalpha]-(décylimino éthyl)éthyl) pyrrolidine,N'-décyl-N,N-dimethylformamidine, N'-dodécyl-N,N-diméthylformamidine, N'-cyclohexyl-N,Nacétamidine. D'autres amines utiles comme ligands sont par exemple des dérivés hétérocycliques de type imidazoline, imidazole, tétrahydropyrimidine, dihydropyrimidine, pyridine, pyrrolidine, pipéridine ou 10 pyrimidine. On peut aussi utiliser des amidines acycliques ou des guanidines. Des exemples de ligands imidazoles sont les composés suivants: N-(2-hydroxyéthyl)imidazole, N-(3- aminopropyl)imidazole,4-(hydroxyméthyl)imidazole,1-(tert-butoxycarbonyl) imidazole, 4- carboxyimidazole,1-butylimidazole, 4-formyl imidazole,1-(éthoxycarbonypimidazole, 2-méthyl imidazole, 15 1-triméthylsilylimidazole, 1(p-toluenesulfonyl)imidazole,1,1'-carbonylbisimidazole et 1-(2-cyanoéthyl)-2- éthy1-4-méthylimidazole. Des exemples de ligands imidazolines sont les composés suivants: 1H-imidazole-1-éthanol, 2-(8Z)-8- heptadécény1-4,5-dihydro, 1H-imidazole-1-éthanol, 1H-imidazole-1-éthanol, 1H-imidazole, 4,5-dihydro,-2- 20 (9Z)-9-octadécényl,oley1 hydroxyéthyl imidazoline, 1H-imidazole-1-éthano1,4,5-dihydro-2-undecyl-, 1 Himidazole-l-éthanol, 2-heptadécy1-4,5-dihydro et 1H-imidazole-1-éthanol, 2-nony1-4,5-dihydro. De préférence, le ligand de type amine LI ou L2 est choisi parmi le groupe constitué par: les monoamines primaires de type alkylamine ayant au total de 1 à 40 atomes de carbone pour le radical alkyle, 25 les monoamines secondaires de type dialkylamine ayant au total de 2 à 40 atomes de carbone pour les radicaux alkyles, les monoamines tertiaires de type trialkylamine ayant au total de 3 à 60 atomes de carbone pour les radicaux alkyles, les diamines alkylées ayant au total de 1 à 40 atomes de carbones pour les radicaux alkyles et les silanes aminés, et encore plus préférentiellement les ligands Ll et L2 sont choisis parmi le groupe constitué par les monoamines secondaires de type dialkylamine ayant au total de 2 à 20 30 atomes de carbone et les monoamines primaires de type alkylamine ayant au total de 1 à 40 atomes de carbone pour le radical alkyle. Des ligands Ll ou L2 utiles selon l'invention sont les amines choisies parmi le groupe constitué par les amines: diméthyléthylènediamine, triméthyléthylènediamine, di-isopropyléthylènediamine, n-butylamine, n- 35 propylamine, n-heptylamine, n-octylamine, n-nonylamime, tert-butylamine, isopropylamine, 2- éthylhexylamine, décylamine, dodécylamine linéaires ou ramifiées, N-méthyl-N-butylamine, N,Ndipropylamine, N,N- diisopropylamine, N-éthyl-N-butylamine, N,N-dibutylamine, N,N-diméthyl-N- butylamine, di(n-octyl)amine, N-n-propyléthylènediamine, N,N'-diméthyléthylènediamine, N,N,N',N'- tétraméthyléthylènediamine, 3 -aminopropyltriméthoxysilane et 3-aminopropylméthyldiéthoxysilane. Une autre liste de ligands utiles selon l'invention sont les amines suivantes : - Amines primaires : N-Propylamine, N-Isopropylamine, N-Butylamine, N-Benzylamine, N- Hexylamine, N-cyclohexylamine, N-n-octylamine, N-(2-éthylhexyl)amine, N-(2- phényléthyl)amine, N-(3-méthoxypropyl)amine, N-Nonylamine, N-isononylamine,Ndécylamine, N-dodécylamine, éthylènediamine et 1,3-diaminopropane. - Amines secondaires: N,N-Dipropylamine, N,N-Diisopropylamine, N,N-Dibutylamine, N,N- 1 0 Dihexylamine, N,N-Dicyclohexylamine, N,N-Di(2-méthoxyéthyl)amine, N,N-Dioctylamine, N,N-Di(2-éthylhexyDamine, N,N-Diisononylamine, N,N-Di(tridécyl)amine, Morpholine, Piperidine, Pyrrolidine, 2,2,6,6-tétraméthylpipéridine, Pipérazine, N,N'- diméthyléthylènediamine, N,N-diéthyléethylènediamine et N,N'-diisopropyléthylènediamine. 15 Les ligands carboxylates Cl et C2 utiles selon l'invention sont par exemples: - des anions dérivés des acides carboxyliques aliphatiques tels que les anions: méthanoate ou formiate [H-COOF , éthanoate ou acétate [CH3-0001-, propanoate ou propionate [CH3CH2-000f, butanoate ou butyrate [CH3-(CH2)2-COOn pentanoate ou valerate [CH3-(CH2)3-000]-, hexanoate ou caproate [CH3-(CH2)4-000]-, heptanoate [CH3- 20 (CH2)5-COO], octanoate [CH3-(CH2)6-000[-, 2-éthylhexanoate [CH3-(CH2)4-CH(C2H5)- C00]-, nonanoate [CH3-(CH2)7-000]-", décanoate [CH3-(CH2)8-0001-, undécanoate [CH3-(CH2)9-COO], dodécanoate ou laurate [CH3-(CH2)10-000f, tridécanoate [CH3- (CH2)11-000]-, tétradécanoate ou myristate [CH3-(CH2)12-000]-, pentadécanoate [CH3- (CH2)13-COOr, hexadécanoate ou palmitate [CH3-(CH2)14-000f, heptadécanoate [CH3- 25 (CH2)15-COO], octadécanoate ou stéarate [CH3-(CH2)16-000f, nonadécanoate [CH3- (CH2)17-COOf , éicosanoate [CH3.(CH2)18-COO], hénéicosanoate [CH3-(CH2)19-000f, docosanoate ou béhénate [CH3-(CH2)20-COOF, tricosanoate [CH3-(CH2)21-000f, tétracosanoate ou lignocérate [CH,-(CH2)22-COO], pentacosanoate [CH3..(CH2)23-COOF, hexacosanoate [CH3-(CH2)24-COOF, acide heptacosanoate [CH3-(CH2)25-COO], 30 octacosanoate [CH3-(CH2)26-000]-, nonacosanoate [CH3-(CH2)27-000f, triacontanoate [CH3-(CH2)28-COOF, hentriacontanoate [CH3-(C112)29-COO] , dotriacontanoate [CH3- (CH2)30-000] , palmitoléate [CH3-(CH2)5-CH=CH-(CH2)7-000r, oléate [CH3(CH2)7CH=CH(CH2)7C00]-, linoléate [CH3-(0-12)44 CH=CHC112)2 -(C112)6-C 001 , linolénate [CH3-CH2-(CH-CHCH2)3-(CH2)6-000] , arachidonate [CH3-(C112)4- 35 (CH-----CHCH2)4-(CH2)2-COOl - les isomères de structure en Cio suivants, pris seuls ou en mélange (néodécanoate): 7,7- diméthyloctanoate RCH3)3C-(CH2)5-COOF, 2,2-diméthyloctanoate [CH3-(C112)5-C(C143)2- C00]-, 2,2,3,5-tétraméthylhexanoate RCH3)2CH-CH2-CH(CH3)-C(CH3)2-000]-, 2,5- diméthy1-2-éthylhexanoate RCH3)2CH-(CH2)2-C(CH3)(C2H5)-000] , 2,2- diéthylhexanoate [CH3-(CH2)3-C(C2H5)2-000] , 2,4-diméthy1-2-isopropylpentanoate RCH3)2CH-CH2-C(CH3)(i-propy1)-COOF, - les carboxylates correspondant de l'acide VersaticTM 10 (vendu par la société Momentive) de formule brute [C10H1902]- et de formule linéaire [(R1)(R2)C(CH3)-COOF avec les symboles R1 et R2 qui sont des alkyles, - ou des anions dérivés des acides carboxyliques aromatiques tels que les anions de type benzoate, phénylacétate, phénylpropionate, phénylbutyrate ou naphténate. L'expression "aliphatique" signifie qu'il s'agit de composé organique carboné acyclique ou cyclique, linéaire ou branché, saturé ou insaturé, à l'exclusion des composés aromatiques. Il est particulièrement avantageux de choisir les ligands carboxylates de formule brute [C10-11902r et encore plus préférentiellement il est avantageux de choisir le néo-décanoate comme ligand de type 15 carboxylate. Selon un autre mode de realisation préféré, les symboles Cl et C2 sont des ligands carboxylates, identiques ou différents, choisis dans le groupe des anions de formule brute [C'H2102]-, formule dans laquelle le symbole n est un nombre entier de 1 à 40, et de préférence de 1 à 32 et encore plus 20 préférentiellement de 2 à 30. Selon un mode de réalisation préféré, le ligand de type carboxylate CI ou C2 est choisi parmi le groupe constitué par les carboxylates de formule brute [C101-11902f. 25 Des catalyseurs de polycondensation M particulièrement avantageux sont les complexes de formule (3') suivante: [Zn (C1)2 (1,1)31.' (3') dans laquelle: 30 - le symbole C1 est un ligand néodécanoate, naphténate ou un ligand 2-éthylhexanoate, - le symbole L1 est un ligand choisi dans le groupe constitué par les composés: diméthyléthylènediamine, triméthyléthylènediamine, di-isopropyléthylènediamine, n-butylamine, npropylamine, n-heptylamine, n-octylamine, n-nonylamime, tert-butylamine, isopropylamine, 2- éthylhexylamine, décylamine, dodécylamine linéaires ou ramifiées, N-méthyl-N-butylamine, N,N- 35 dipropylamine, N,N- diisopropylamine, N-éthyl-N-butylamine, N,N-dibutylamine, N,N-diméthyl-N- butylamine, di(n-octyl)amine, N-n-propyléthylènediamine, N,N'-diméthyléthylènediamine, N,N,N',N'- tétraméthyléthylènediamine, 3-aminopropyltriméthoxysilane et 3-aminopropylméthyldiéthoxysilane. - le symbole y' est un nombre entier égal à 1 ou 2, et - le symbole z'=1, 2, 3 ou 4 et de préférence z'=1 ou 2. Un catalyseur de polycondensation M particulièrement avantageux selon l'invention est un complexe choisi parmi le groupe constitué par les complexes suivants : - [Zn(naphténate)2 (bis(2-éthylhexyDamine)], - [Zn(naphténate)2 (bis(2-éthylhexyl)amine)2], - [Zn(naphténate)2 (diisononylamine)], - [Zn(naphténate)2 (diisononylamine)21, - [Zn(naphténate)2 (di(n-octyl)amine)], - [Zn(naphténate)2 (di(n-octyl)amine)21, - [Zn(naphténate)2(n-octylamine)], - [Zn(naphténate)2(n-octylamine)2], - [Zn(naphténate)2(N,N-dibutylamine)1, - [Zn(naphténate)2(N,N-dibutylamine)2], - [Zn(naphténate)0,N-diméthyl-N-butylamine)2], - [Zn(naphténate)2(N,N-diméthyl-N-butylamine)2], - [Zn(naphténate)2(aminoéthyl-aminopropyltriméthoxysilane)], - [Zn(naphténate)2(aminoéthyl-aminopropyltriméthoxysilane)2], - [Zn(naphténate)2(aminopropyltriéthoxysilane)], - [Zn(naphténate)2(aminopropyltriéthoxysilane)2], - [Zn(néodécanoate)2(di(n-octyl)amine)] ; - [Zn(néodécanoate)2(di(n-octypamine)]2], - [Zn(néodécanoate)2(n-octylamine)], - [Zn(néodécanoate)2(n-octylamine)2], - [Zn(néodécanoate)2(N,N-dibutylamine)], - [Zn(néodécanoate)2(N,N-dibutylamine)2], - [Zn(néodécanoate)2(3-aminopropyltriméthoxysilane)2], - [Zn(néodécanoate)2 (3-aminopropylméthyldiéthoxysilane)2], - [Zn(néodécanoate)2 (aminoéthyl-aminopropyltriméthoxysilane)], - [Zn(néodécanoate)2 (aminoéthyl-aminopropyltriméthoxysilane)2], - [Zn(néodécanoate)2 (aminopropyltriéthoxysilane)l, - [Zn(néodécanoate)2 (aminopropyltriéthoxysilane)2], - [Zn(néodécanoate)2 (bis(2-éthylhexyDamine)], - [Zn(néodécanoate)2 (bis(2-éthylhexyDamine)21, - [Zn(néodécanoate)2 (diisononylamine)], - [Zn(néodécanoate)2 (diisononylamine)2], - [Zn(2-éthylhexanoate)2(N,N-dibutylamine)] - [Zn(2-éthylhexanoate)2(N,N-dibutylamine)2], - [Zn(2-éthylhexanoate)2(n-octylamine)], - [Zn(2-éthylhexanoate)2(n-octylamine)2], - [Zn(2-éthylhexanoate)2 (bis(2-éthylhexyDamine)], - [Zn(2-éthylhexanoate)2 (bis(2-éthylhexypamine)2], - [Zn(2-éthylhexanoate)2 (diisononylamine)], - [Zn(2-éthylhexanoate)2(diisononylamine)2]et - leurs mélanges. La quantité de catalyseurs de polycondensation M selon l'invention est comprise entre 0,01 et 10 % en 10 poids de la masse totale de la composition Z, de préférence entre 0,1 et 5 %, que ce soit une préparation mono ou bicomposant. De préférence, le composé organosilicié A' est un polyorganosiloxane comprenant: (i) au moins deux motifs siloxyles de formule (4') suivante: Ra Zb Si 2 15 (4') dans laquelle: - les symboles RI, identiques ou différents, représentent des radicaux hydrocarbonés monovalents en C1 à C305 20 - les symboles Z, identiques ou différents, représentent chacun un groupement hydrolysable et condensable ou un groupement hydroxy et de préférence sont choisis parmi le groupe constitué par les groupements de type: hydroxy, alcoxy, alcoxy-alkylène-oxy, amino, amido, acylamino, aminoxy, iminoxy, cétiminoxy, acyloxy, iminoxi, cétiminoxy et énoxy et encore plus préférentiellement Z est un groupement hydroxy, 25 - a est égal à 0, 1 ou 2, b est égal à 1, 2 ou 3, la somme a + b est égale à 1, 2 ou 3, (ii) et éventuellement un ou plusieurs motif(s) siloxyle(s) de formule (5') suivante : SiOf 4-c (5') dans laquelle: 30 - les symboles R, identiques ou différents, représentent des radicaux hydrocarbonés monovalent en C1 à C30 éventuellement substitués par un ou plusieurs atomes d'halogène ou par des groupements : amino, éther, ester, époxy, mercapto ou cyano, et - le symbole c est égal à 0, 1, 2 ou 3. 35 De préférence, le composé organosilicié A' selon l'invention sera porteur d'au moins deux groupements choisis parmi le groupe constitué par les groupements de type: hydroxy, alcoxy, alcoxyalkylène-oxy, amino, amido, acylamino, aminoxy, iminoxy, cétiminoxy, acyloxy et énoxy. Un autre aspect important pour une composition réticulable par des réactions de condensation est le temps de mise en oeuvre (« pot-life » ou « temps de travail »), c'est-à-dire le temps pendant lequel la composition peut être utilisée après mélange sans durcir. Par exemple, dans une application de moulage, ce temps doit être suffisamment long, pour permettre son utilisation mais suffisamment court pour obtenir un objet moulé manipulable au plus tard quelques minutes ou quelques heures après sa fabrication. Le catalyseur doit donc permettre d'obtenir un bon compromis entre le temps d'utilisation du mélange catalysé et le temps au bout duquel l'objet moulé est manipulable (ces temps dépendent de l'application visée comme par exemple le moulage ou la fabrication de joints). En outre, les composants réactifs en présence du catalyseur doivent conférer au mélange catalysé un temps d'étalement qui ne varie pas en fonction de la durée au stockage. Ainsi, lorsque le composé organosilicié A' est un polyorganosiloxane porteur d'au moins deux groupements hydroxy (de type silanol =-SiOH), il a été découvert de manière surprenante et inattendue que lorsqu'il est mis en oeuvre dans une composition selon l'invention qui comprend comme catalyseur un complexe de zinc ayant des ligands carboxylates et amines selon l'invention, il est alors possible d'augmenter ou de diminuer le « temps de travail » (ou « pot-life ») en faisant simplement varier la masse molaire du composé organosilicié A' dans un intervalle spécifique. Ainsi en faisant varier la masses molaires moyennes en poids (M,) du composé organosilicié A' dans un intervalle de valeurs supérieures à au moins deux fois la masse molaire d'enchevêtrement Me, il est alors possible de moduler le « temps de travail » (ou « pot-life ») et ceci sans détériorer les propriétés mécaniques (par exemple la dureté shore A) de l'élastomère obtenu après réticulation. Sans être tenu par la théorie, la formation de points d'enchevêtrement à partir d'une certaine longueur de chaînes macromoléculaires pour chaque type de polyorganosiloxane est donc possible à partir d'une certaine masse molaire d'enchevêtrement du polymère que l'on identitifie par le symbole « Me ». Ainsi, la « masse molaire critique » notée Me est définie comme étant égale à environ deux fois la masse molaire d'enchevêtrement Me. Au dessus de la masse molaire critique Me, il a donc été possible de contrôler le « temps de travail » (ou « pot-life ») de la composition silicone avant réticulation. A titre indicatif et suivant le type de groupement présent dans le polyorganosiloxane porteur d'au moins deux groupements hydroxy de type silanol -=SiOH, la masse molaire d'enchevêtrement Me se situe entre 35 15000 et 30000 g/mole. Ainsi un mode de réalisation avantageux consiste à mettre en oeuvre un composé organosilicé A' qui est un polyorganosiloxane porteur d'au moins deux groupements hydroxy de type silanol--=SiOH dont la masse molaire moyenne en poids My, est supérieure à au moins deux fois la masse molaire d'enchevêtrement Me. Le contrôle, grace au choix de la masse molaire moyenne en poids M', du composé organosilicié A', de la présence ou non d'enchevêtrement des chaînes du polyorganosiloxane porteur d'au moins deux groupements hydroxy de type silanol -:=SiOH permet à la fois de contrôler : - les propriétés mécaniques de l'élatomère obtenu après réticulation de la composition selon l'invention et notamment la dureté shore A, et - le « temps de travail » pendant lequel la composition est manipulable avant réticulation. Le contrôle de l'enchevêtrement des chaînes du polyorganosiloxane porteur d'au moins deux 10 groupements hydroxy de type silanol -.=.--SiOH se fera en choisissant judicieusement la masse molaire moyenne en poids M' du polymère de manière à ce que sa masse molaire soit au moins deux fois supérieure à la masse molaire d'enchevêtrement, c'est-à-dire qu'elle sera supérieure à la masse molaire critique Me de ce polymère. 15 De préférence, le composé organosilicié A' est un polyorganosiloxane de formule générale (6') : Z'R3_. Si- 0- (SiR2- 0).-SiR3-n4 (6') dans laquelle : les symbole Z, identiques ou différents, représentent chacun un groupement hydrolysable et 20 condensable ou un groupement hydroxy et de préférence sont choisis parmi le groupe constitué par les groupements de type: hydroxy, alcoxy, alcoxy-alkylène-oxy, amino, amido, acylamino, aminoxy, iminoxy, cétiminoxy, acyloxy et énoxy, - les symboles R, identiques ou différents, représentent des radicaux hydrocarbonés monovalent en C1 à CH éventuellement substitués par un ou plusieurs atomes d'halogène ou 25 par des groupements : amino, éther, ester, époxy, mercapto ou cyano, - le symbole n est égal à 1, 2 ou 3, de préférence égal à 2 ou 3 et lorsque Z est un groupe hydroxy alors n=1, - le symbole x est compris entre 200 et 10000, de préférence entre 200 et 1000 et encore plus préférentiellement entre 250 et 600. 30 Dans les formules (4'), (5') et (6') les symboles RI et R sont de préférence : - Des radicaux alkyles ayant de 1 à 20 atomes de carbone éventuellement substitués par: un ou plusieurs groupes aryles ou cycloalkyles, par un ou plusieurs atomes d'halogène ou par des groupements : amino, éther, ester, époxy, mercapto, cyano ou (poly)glycol. On peut citer par 35 exemple les radicaux : méthyle, éthyle, propyle, isopropyle, butyle, pentyle, hexyle, éthy1-2 hexyle, octyle, décyle, trifluoro-3,3,3 propyle, trifluoro-4,4,4 butyle, pentafluoro-4,4,4,3,3 butyle, - des radicaux cycloalkyles et halogénocycloalkyles ayant de 5 à 13 atomes de carbone tels que les radicaux cyclopentyle, cyclohexyle, méthylcyclohexyle, propylcyclohexyle, difluoro-2,3 cyclobutyle, difluoro-3,4 méthy1-5 cycloheptyle, - des radicaux aryles et halogénoaryles mononucléaires ayant de 6 à 13 atomes de carbone tels que les radicaux phényle, tolyle, xylyle, chlorophényle, dichlorophényle, trichlorophényle, ou - des radicaux alcényles ayant de 2 à 8 atomes de carbone tels que les radicaux vinyle, allyle, butène-2 yle. La viscosité du composé organosilicié A' est généralement comprise entre 50 et 5 000 000 mPa.s à 10 25°C. Dans le cas particulier ou le composé organosilicié A' est un polyorganosiloxane de formule générale (6) avec des symboles Z de type hydroxyle, alors le symbole n sera de préférence égal à 1. Dans ce cas, on préfère utiliser des polyorganosiloxanes alpha-oméga dihydroxylés qui sont généralement des huiles dont la 15 viscosité varie par exemple pour une application moulage entre 750 mPa.s à 25°C à 20000mPa.s à 25°C. Lorsque l'on souhaite contrôlerle temps de travail, on fera en sorte que le choix du composé organosilicié A se fasse en focntion de la masse molaire moyenne en poids M (IVI, supérieure à au moins deux fois la masse molaire d'enchevêtrement Me). Pour une application de moulage et lorsque le composé est un polydiméthylsiloxane terminé par des fonctions silanols (aSiOH), sa viscosité sera de préférence supérieure 20 à 750 mPa.s, encore plus préférentiellement comprise entre 1000 mPa.s et 20000 mPa.s Lorsque le composé organosilicié A' est un polyorganosiloxane, il est avantageux d'utiliser ceux dont au moins 60 % des radicaux R et R1 (dans les formules 4 et 5) ou du radical R (dans la formule 6) sont des radicaux méthyle, les autres radicaux étant généralement des radicaux phényle et/ou vinyle. 25 Selon l'invention, les symboles Z représentent chacun un groupement hydroxy ou un groupement hydrolysable et condensable qui sont de préférence choisis parmi le groupe constitué par les groupements de type: alcoxy, alcoxy-alkylène-oxy, amino, amido, acylamino, aminoxy, iminoxy, cétiminoxy, acyloxy et énoxy. 30 Lorsque le composé organosilicé A' présente des groupements Z hydrolysables et condensables selon l'invention et est un polyorganosiloxane, on le décrit le plus souvent comme un polymère fonctionnalisé et correspond à une forme stable en l'absence d'humidité qui peut-être utilisé dans une composition mono-composante et être ainsi conditionnée en pôt, cartouche ou fût hermétiquement fermées, qui seront ouvert 35 par l'opérateur lors de l'utilisation pour l'application sur le support à traiter. Lorsque le groupement organosilicié A' présente des groupements Z de type hydroxy, on peut alors les fonctionnaliser in-situ dans les compostion mono-composantes, via un catalyseur de fonctionnalisation tel que la lithine, de manière à pouvoir les stocker et les conditionner en cartouches hermétiquement fermées. Comme exemple de groupements hydrolysables et condensables Z de type alcoxy, on peut citer les groupes ayant de 1 à 8 atomes de carbone comme les groupes : méthoxy, éthoxy, n-propoxy, iso-propoxy, nbutoxy, isobutoxy, sec-butoxy, tert-butoxy, 2-méthoxyéthoxy, hexyloxy ou octyloxy. Comme exemple de groupements hydrolysables et condensables Z de type alcoxy-alkylène-oxy, on peut citer le groupement méthoxy-éthylène-oxy. Comme exemple de groupements hydrolysables et condensables Z de type amino, on peut citer les 10 groupements: méthylamino, diméthylamino, éthylamino, diéthylamino, n-butylamino, sec-butylamino ou cyclohexylamino. Comme exemple de groupements hydrolysables et condensables Z de type amido on peut citer le groupement N-méthyl-acétamido. 15 Comme exemple de groupements hydrolysables et condensables Z de type acylamino, on peut citer le groupement benzoyl-amino. Comme exemple de groupements hydrolysables et condensables Z aminoxy, on peut citer les 20 groupements: diméthylaminoxy, diéthylaminoxy, dioctylaminoxy ou diphénylaminoxy. Comme exemple de groupements hydrolysables et condensables Z de type iminoxy et en particulier cétiminoxy, on peut citer les groupement dérivés des oximes suivantes: acétophénone-oxime, acétoneoxime, benzophénon-oxime, méthyl-éthyl-cétoxime, di-isopropylcétoxyme ou méthylisobutyl-cétoxime. 25 Comme exemple de groupements hydrolysables et condensables Z de type énoxy on peut citer le groupement 2-propénoxy. Selon un mode de réalisation préféré, l'agent de réticulation B' est un composé de silicium dont 30 chaque molécule comprend au moins trois groupements hydrolysables et condensables Y et ledit agent de réticulation B' ayant la formule (7') suivante: R'(4_,i)SiYa (7') formule dans laquelle : 35 - le symbole R' est un radical hydrocarboné monovalent comprenant de 1 à 30 atomes de carbone, - le symbole Y est un groupement alcoxy, alcoxy-alkylène-oxy, amino, amido, acylamino, aminoxy, iminoxy, cétiminoxy, acyloxy et énoxy et de préférence Y est un groupement alcoxy, acyloxy, énoxy, cétiminoxy ou oxime, le symbole a = 3 ou 4. Des exemples de groupements Y sont les mêmes que ceux citer ci-dessus lorsque le symbole Z est un groupements hydrolysable et condensable, c'est-à-dire différent d'un groupement hydroxyle. Comme exemple d'agent de réticulation B' on peut citer les silanes alcoxy de formule générale (8) 10 suivante et les produits d'hydrolyse partielle de ce silane: R2k Si(0R3)(4-k) (8) - dans laquelle : - les symboles R2, identiques ou différents, représentent des radicaux alkyles ayant de 1 à 8 atomes 15 de carbone, tels que les radicaux méthyle, éthyle, propyle, butyle, pentyle, éthy1-2 hexyle, des radicaux oxyalkylènes en C3-C6, - le symbole R3 représente un groupe hydrocarboné aliphatique saturé ou insaturé, linéaire ou ramifié, un groupe carbocyclique, saturé ou insaturé et/ou aromatique, monocyclique ou polycyclique, - et k est égal à 0, 1 ou 2. 20 Comme exemple de radicaux alcoxyalkylène en C3-C6 on peut citer les radicaux suivants : CH3OCH2CH2- CH3OCH2CH(CH3)- CH3OCH(CH3)CH2- 25 C2H5OCH2CH2CH2- Le symbole R3 représente de préférence un radical hydrocarboné en C1-C10 englobant: - les radicaux alkyles en C1-C10 tels que les radicaux méthyle, éthyle, propyle, butyle, pentyle, éthy1-2 hexyle, octyle, décyle, 30 - les radicaux vinyle, allyle, et - les radicaux cycloalkyles en C5-C8 tels que les radicaux phényle, tolyle et xylyle. Ces agents de réticulation B' sont des produits accessibles sur le marché des silicones ; de plus leur emploi dans les compositions durcissant dès la température ambiante est connu ; il figure notamment dans 35 les brevets français FR-A-1 126 411, FR-A-1 179 969, FR-A-1 189 216, FR-A-1 198 749, FR-A-1 248 826, FR-A-1 314 649, FR-A-1 423 477, FR-A-1 432 799 et FR-A-2 067 636. Parmi les agents de réticulation B', on préfère plus particulièrement les alkyltrialcoxysilanes, les silicates d'alkyle et les polysilicates d'alkyle, dans lesquels les radicaux organiques sont des radicaux alkylés ayant de 1 à 4 atomes de carbone. Comme autres exemples d'agents de réticulation B' qui peuvent être utilisés, on cite plus particulièrement le polysilicate d'éthyle, le polysilicate de n-propyle et les silanes suivants: le propyltriméthoxysilane, le méthyltriméthoxysilane, l'éthyltriméthoxysilane, le vinyltriéthoxysilane, le vinyltriméthoxysilane le méthyltriéthoxysilane, le propyltriéthoxysilane, le tétraméthoxysilane, le tétraéthoxysilane, le tétrapropoxysilane, le tétrabutoxysilane le 1,2-bis(triméthoxysily1)éthane, le 1,210 bis(triéthoxysily1)éthane, le tétraisopropoxysilane, le phényltriéthoxysilane, le méthyltris(méthyléthyl- cétoximo)silane, le 3-cyanopropyltriméthoxysilane, le 3-cyanopropyl-triéthoxysilane, 3- (glyc idyloxy)propyltriéthoxysilane, le vinyltris(méthyléthylcétoximo)silane, le tétra- kis(méthyléthylcétoximo)silane, les acyloxysilanes tels que le vinyltriacétoxysilane, le méthyltriacétoxysilane ou l'éthyltriacétoxysilane ou encore ceux de formules suivantes : 15 CH3Si(OCH3) 3 ; C2H5SK0C2H5) 3 ; C2H5Si(OCH3) 3 CH2=CHSKOCH3)3; CH2=CHSi(OCH2CH20C113) 3 C6H5 Si(OCH3) 3 ; [CH3] [OCH(CH3)CH2OCH3] S i [OCH3] 2 Si(OCH3) 4 ; Si(0C2H5)4; Si(OCH2CH2CH3) 4; Si(OCH2CH2CH2C113) 4 Si(OC2H4OCH3) 4 ; CH3Si(OC2H4OCH3) 3 ; CICH2Si(0C2H5) 3 ; 20 On utilise généralement de 0,1 à 60 parties en poids d'agent de réticulation B' pour 100 parties en poids de composé organosilicié A'. De préférence, on utilise de 1 à 15 parties en poids pour 100 parties en poids de composé organosilicié A'. 25 Selon un mode de réalisation particulièrement avantageux, la composition Z comprend : (i) au moins un composé organosilicié A' comprenant au moins deux groupements hydrolysables et condensables, identiques ou différent, ou au moins deux fonctions silanol (ii) au moins un agent de réticulation B', (iii) une quantité catalytiquement efficace d'au moins un catalyseur de polycondensation M qui est un 30 complexe de zinc comprenant dans sa structure deux types de ligand: carboxylate et amine. (iv) au moins un composé L' qui exsude à la surface de la couche antisalissure lorsque le réseau élastomère est formé améliorant ainsi l'effet "antisalissure", (v) éventuellement au moins un promoteur d'adhérence E', (vi) éventuellement au moins une charge minérale siliceuse, organique et/ou non siliceuse F', 35 (vii) éventuellement au moins un pigment, une base colorante ou un agent de coloration H', et (viii) éventuellement au moins un solvant K'. 5 Des exemples de composés L' qui exsudent à la surface de la couche antisalissure lorsque le réseau élastomère est formé améliorant ainsi l'effet "antisalissure" sont par exemple les composés a), b), c), d) e), f) et g) suivants: Les composés a) sont des huiles polyorganosiloxanes répondant à la formule générale (II) suivante: R2 RI2 RI2 RI2 1 I I R2 R2 R2 R2 (H) dans laquelle: - R2 est un radical alkyle, aryle ou alkényle, les radicaux méthyle et phényle sont préférés (un exemple particulièrement préféré étant une huile méthylphénylpolysiloxane telle que décrite 10 par exemple dans le brevet US-A-4 025 693), - X est un atome d'oxygène ou un groupe hydrocarboné divalent de 1 à 8 atome de carbone, et - n est un nombre défini de manière à obtenir un diorganopolysiloxane ayant une viscosité comprise entre 10 et 1x106 mm2/s à 25°C. 15 Ces huiles polyorganosiloxanes peuvent éventuellement être greffées et comprendre des groupements acrylique, amide, amine, carbonyle, carboxyliques, carboxylates, thiol, thioether, urée, ammonium quaternaire, fluoroalkyl ou perfluoroalkyl. Des huiles polydiméthylsiloxane greffés ou séquencées comprenant au moins un bloc polyéther (avec par exemple des groupements polyéthylène glycol et/ou polypropylène glycol) peuvent également être employées. 20 Le composé b) est un composé liquide hydrocarboné: par exemple une polyoléfine tel qu'un co- polymère ethylène\propylène et en particulier un polyisobutene de faible poids moléculaire (jusqu'à 5000 g/mol et de préférence entre 300 et 500 g/mol). 25 Le composé c) est un composé liquide organique choisi parmi les polydiènes, les polyesters, les polyisocyanates, les polyuréthanes, les polyépoxides, les fluoroalkyles, les fluoroethers, les huiles lubrifiantes (voir par exemple le brevet (FR-A-2 375 305), des plastifiants (par exemple des esters d'acide gras qui peuvent éventuellement être substitués par des hétéroatomes ou des des esters d'acide phosphorique ou des composés halohydrocarbonés). Les polyéthylènes glycols, les polypropylènes glycol ou l'huile de 30 castor peuvent également être utilisés et ils amènent également des propriétés anti-coulures lors de l'application de la composition. Les composés d) sont des paraffines liquides et des masses cireuses du type pétrolatum (JP-A-83/013 673). 35 Le composé e) est un polymère thermoplastique tel que du PVC. Le composé f) est un copolymère chlorure de vinyle/acétate de vinyle (KOKA1 JP-A-79/026 826), Les composés g) sont des tensio-actifs cationiques, anioniques, non-ioniques, amphotères (JP-A- 85/258 271). Comme exemple de promoteur d'adhérence E' on peut citer par exemple les composés organosiliciques portant à la fois : (1) un ou des groupes hydrolysables liés à l'atome de silicium, et (2) un ou des groupes organiques substitués par des radicaux comprenant un atome d'azote ou choisis 10 dans le groupe des radicaux (méth)acrylate, époxy, et alcényle, et plus préférentiellement encore dans le groupe constitué par les composés suivants pris seul ou en mélange: vinyltriméthoxysilane (VTMO), 3-glycidoxypropyl-triméthoxysilane (GLYMO), méthacryloxypropyltriméthoxysilane (MEMO), 15 [H2N(CH2)3] Si(OCH2CH2CH3)3, [H2N(CH2)3] Si(OCH3)3 [H2N(CH2)3] Si(0C2H5)3 [H2N(CH2)4] Si(OCH3)3 [H2NCH2CH(CH3)CH2CH2] S iCH3(OCH3) 2 20 [H2NCH2] Si(OCH3)3 [n-C4H9-11N-CH2]SKOCH3)3 [H2N(CH2)2NH(CH2)3]Si(OCH3)3 [1-12N(CH2)2NH(CH2)3]Si(OCH2CH2OCH3)3 [CH3NH(CH2)2NH(CH2)3]Si(OCH3)3 25 [H(NHCH2CH2)2NH(CH2)3] Si(OCH3)3 H2(0H2)NH(CH2)3S1(001-13)2 001-1(CH2)CHOCH3 H2(0H2)NH(CH2)3SI-CH=0H2 (OCH3)2 ou des oligomères polyorganosiloxaniques contenant de tels groupes organiques à une teneur supérieure à 20%. 30 Comme exemple de minérale siliceuse, organique et/ou non siliceuse F' on peut citer des produits très finement divisés dont le diamètre particulaire moyen est inférieur à 0,1 itm. Parmi ces charges figurent les silices de combustion et les silices de précipitation; leur surface spécifique BET est généralement supérieure à 40 m2/g. Ces charges peuvent également se présenter sous la forme de produits plus grossièrement divisés, 35 de diamètre particulaire moyen supérieur à 0,1 itm. Comme exemples de telles charges, on peut citer le quartz broyé, les silices de diatomées, le carbonate de calcium, l'argile calcinée, l'oxyde de titane du type rutile, les oxydes de fer, de zinc, de chrome, de zirconium, de magnésium, les différentes formes d'alumine (hydratée ou non), le nitrure de bore, le lithopone, le métaborate de baryum, le sulfate de baryum, les microbilles de verre; leur surface spécifique est généralement inférieure à 30 m2/g. Ces charges peuvent avoir été modifiées en surface par traitement avec les divers composés organosiliciques habituellement employés pour cet usage. Ainsi ces composés organosiliciques peuvent être des organochlorosilanes, des diorganocyclopolysiloxanes, des hexaorganodisiloxanes, des hexaorganodisilazanes ou des diorganocyclopolysilazanes (brevets français FR-A-1 126 884, FR-A-1 136 885, FR-A-1 236 505, brevet anglais GB-A-1 024 234). Les charges traitées renferment, dans la plupart des cas, de 3 à 30 % de leur poids de composés organosiliciques. Les charges peuvent être constituées d'un mélange de plusieurs types de charges de granulométrie différente; ainsi par exemple, elles peuvent être constituées de 30 à 70 % de silices finement divisées de surface spécifique BET supérieure à 40 m2 /g et de 70 à 30 % de silices plus grossièrement divisées de surface spécifique inférieure à 30 m2/g. L'introduction des charges a pour but de conférer de bonnes caractéristiques mécaniques et rhéologiques aux élastomères découlant du durcissement des compositions conformes à l'invention. Les compositions selon l'invention peuvent en outre avantageusement comprendre au moins une résine silicone (J'). Ces résines silicones sont des polymères organopolysiloxanes ramifiés bien connus et disponibles dans le commerce. Elles présentent, par molécule, au moins deux motifs différents choisis parmi ceux de formule R"13SiO112 (motif M), Rm2Si0212 (motif D), R"SiO3/2 (motif T) et Si0412 (motif Q) avec au moins un des motifs étant un motif T ou Q. Les radicaux R" sont identiques ou différents et sont choisis parmi les radicaux alkyles linéaires ou ramifiés, les radicaux vinyle, phényle, trifluoro-3,3,3 propyle. De préférence, les radicaux alkyles présentent de 1 à 6 atomes de carbone inclus. Plus particulièrement, on peut citer comme exemples de radicaux R alkyles : les radicaux méthyle, éthyle, isopropyle, tertiobutyle et n- hexyle. Ces résines sont de préférence hydroxylées et ont dans ce cas une teneur pondérale en groupe hydroxyle comprise entre 5 et 500 meq/100 g. Comme exemple de résines, on peut citer les résines MQ, les résines MDQ, les résines TD et les résines MDT. La composition Z selon l'invention peut aussi comprendre un pigment, une base colorante ou un agent de coloration H'. Des exemples de pigments H' sont à titre indicatif: l'oxyde de fer rouge, l'oxyde de zinc, le noir de carbone, le graphite, l'oxyde de fer jaune, le blanc d'oxyde de titane, l'oxyde de chrome, l'oxyde de cobalt' la litharge, l'outremer et le rouge et le jaune de molybdène, ou des pigments organiques connus et largement utilisés dans le domaine des peintures aquatiques. D'autres agents auxiliaires et additifs usuels (thixotropants, anti-coulures,...) peuvent être incorporés à la composition selon l'invention. Outre les constituants principaux, la composition Z peut comprendre des polymères polyorganosiloxanes linéaires non réactifs (G') qui peuvent être introduits dans le dessein d'agir sur les caractéristiques physiques des compositions conformes à l'invention et/ou sur les propriétés mécaniques des élastomères issus du durcissement de ces compositions. Ces polymères polyorganosiloxanes linéaires non réactifs (G') sont bien connus; ils comprennent plus 5 spécialement: des polymères a,co-bis(triorganosiloxy)diorganopolysiloxanes de viscosités d'au moins 10 mPa.s à 25°C, formés essentiellement de motifs diorganosiloxy et d'au plus 1 % de motifs monoorganosiloxy et/ou siloxy, les radicaux organiques liés aux atomes de silicium étant choisis parmi les radicaux méthyle, vinyle et phényle, 60 % au moins de ces radicaux organiques étant des radicaux méthyle et 10 % au plus étant des radicaux vinyle. La viscosité de ces polymères peut atteindre plusieurs dizaines de 10 millions de mPa.s à 25°C; ils comprennent donc des huiles d'aspect fluide à visqueux et des gommes molles à dures. Ils sont préparés selon les techniques usuelles décrites plus précisément dans les brevets français FR-A-978 058, FR-A-1 025 150, FR-A-1 108 764, FR-A-1 370 884. On utilise de préférence les huiles a,obis(triméthylsiloxy) diméthylpolysiloxanes de viscosité allant de 10 mPa.s à 1 000 mPa.s à 25°C. Ces polymères qui jouent le rôle de plastifiants peuvent être introduits à raison d'au plus 70 parties en poids, de 15 préférence de 5 à 20 parties en poids pour 100 parties en poids du composé organosilicié A'. Des exemples de solvants K' sont par exemple : des dérivés hydrocarbonés aliphatique cycloaliphatique ou aromatiques tels que le white spirit, le cyclohexane, le toluene, l'octaméthyltrisiloxane, le xylène et les solvants ester tels que le méthoxypropylacétate, le n-butyl acétate et le 2-éthoxyéthylacetate, 20 l'acétone, l'acétonitrile, ainsi que leurs mélanges. La quantité de solvant est déterminée suivant l'application ou le support à traiter de manière à obtenir une peinture de viscosité acceptable. D'autres agents auxiliaires et additifs usuels peuvent être incorporés à la composition selon l'invention; ceux-ci sont choisis en fonction des applications dans lesquelles sont utilisées lesdites 25 compositions. Les compositions selon l'invention peuvent être : mono-composantes ou RTV-1, c'est-à-dire conditionnées en un seul emballage hermétique à l'air, et stables au stockage en l'absence d'humidité, ou 30 bi-composantes ou RTV-2, c'est-à-dire conditionnées en deux emballages et les composants de la composition sont séparés en deux fractions séparées, qui durcissent dès qu'elles sont réunies en présence d'humidité de l'air. Des bases mono-composantes sont décrites en détail par exemple dans les brevets EP 141 685, 35 EP 147 323, EP 102 268, EP 21 859, FR 2 121 289 et FR 2 121 631, cités en référence. Des bases bi-composantes sont décrites en détail par exemple dans les brevets EP 118 325, EP 117 772, EP 10478, EP 50358, EP 184 966, US 3 801 572 et US 3 888 815, cités comme référence. Une composition bi-composante RTV-2, précurseur de la composition Z selon l'invention, peut se présenter en deux emballages distincts Pl étanche à l'air et P2 caractérisé en ce que : - l'emballage Pl comprend: - une quantité catalytiquement efficace d'au moins un catalyseur de polycondensation M' selon l'invention et tel que défini ci-dessus, et - au moins un agent de réticulation B' et de préférence tel que défini ci-dessus, et - l'emballage P2 ne contient pas ledit catalyseur de polycondensation M et ledit agent de réticulation B' et comprend : - pour 100 parties en poids d'au moins un composé organosilicié A' qui est de préférence un 10 polydiméthylsiloxane a,a)-dihydroxylée dont la viscosité est comprise entre 500 mPa.s et 100000 mPa.s et de préférence entre 1000 mPa.s et 10000 mPa., et - de 0 à 10 partie(s) en poids d'eau. Un des avantages de ces nouvelles composition RTV-2 selon l'invention par rapport aux RTV-2 15 classiques de polycondensation utilisant des catalyseurs de dicarboxylate de dialkyl étain est qu'il n'est plus nécessaire d'ajouter de l'eau dans la partie P2 car le catalyseur selon l'invention n'a pas besoin d'être activé simplifiant ainsi la formulation.. Tout matériau qui est utilisé dans un environnement aquatique et qui est sujet aux souillures, peut être 20 un support (1) pour la présente invention. Des supports possibles sont les matériaux de construction des bateaux, tels que l'acier, l'aluminium, le bois, les fibres de verre imprégnées de résine et n'importe quel autre matériau composite. Les matériaux utilisés pour les canalisations, tels que le béton, les matières plastiques, l'acier, le fer et d'autres métaux, peuvent également être revêtus. Les bassins contenant de l'eau, y compris les piscines, sont sujets aux souillures. Les matériaux utilisés pour la fabrication des bassins sont identiques 25 ou semblables à ceux utilisés pour la fabrication des canalisations. Lorsque l'on met en oeuvre une couche antisalissure (4) (ou "top coat") selon l'invention on peut lui associer une couche (3) favorisant l'adhérence (ou "tic coat") de nature diverse et variée. Par exemple, elle peut être en polyuréthanne, en caoutchouc naturel ou synthétique éventuellement chloré, tels que le 30 chloroprène et le néoprène, en caoutchouc butyral/silicone (KOKAI JP-A-78/137 231, JP-A-78/137 233 et JP-A-78/137 234). Suivant une autre approche, par exemple décrite dans le brevet US-5,449,553, un «tic coat » est décrit et est préparé à partir d'un composition durcissable à l'humidité de l'air comprenant un catalyseur de polycondensation à base d'étain, un réticulant tel que le silicate d'éthyle et un co-polymère issu du produit de réaction d'un organopolysiloxane à terminaison silylhydroxy avec un monomère 35 polymérisable tels qu'un styrène ou une dioléfine conjuguée comme par exemple le 1,3-butadiène. Suivant un autre exemple décrit dans le brevet EP-1670866, un «tic coat » est formé à partir d'une composition comprenant (i) de 0 à 60 % en poids humide de pigments et de charges ; et (ii) le complément étant une phase à base de liant comprenant : - de 1 à 90 % en poids humide d'un ou de plusieurs polysiloxanes à fonction amine, - de 1 à 90 % en poids humide d'un ou de plusieurs de polysiloxanes à fonction époxy, et - de 0 à 20 % en poids humide d'un promoteur d'adhésion choisi dans le groupe constitué par les polysiloxanes à fonction hydroxyle, les polysiloxanes à fonction hydroxyalkyle et les polysiloxanes à fonction alcoxy en Ci-C4. L'invention concerne aussi un procédé d'application d'une couche antisalissure (4) sur un support (1) 10 destiné à être utilisé dans des applications aquatiques comprenant les étapes suivantes: a) sur ledit support (1) il est éventuellement déposé au moins une couche primaire (2) comprenant au moins un produit anticorrosif, b) une couche (3) favorisant l'adhérence est déposée sur ladite couche primaire (2) ou sur ledit support (1) lorsque la couche primaire (2) est absente, 15 c) ladite couche (3) favorisant l'adhérence est durcie, d) une couche antisalissure (4) est déposée sur ladite couche (3) favorisant l'adhérence, et e) ladite couche antisalissure (4) est durcie au contact de l'humidité de l'air, et - ledit procédé étant caractérisé en ce que la couche antisalissure (4) et éventuellement la couche (3) favorisant l'adhérence sont préparées à partir de la composition Z selon l'invention et telle que définie 20 ci-dessus. L'épaisseur des couches appliquées peut varier et des pellicules de 12 à 1000 microns d'épaisseur (sous condition d'un dépôt homogène) ont donné de bons résultats. L'épaisseur type des différentes couches est d'environ 50 itm pour le primaire, 150 itm pour le «tic coat » et 150 gm pour le « top coat ». Bien 25 entendu, l'Homme de l'Art saura adapter l'épaisseur des différentes couches en fonction du résultat désiré. Le dernier objet de l'invention concerne une utilisation de la composition Z selon l'invention et telle que définie ci-dessus pour former après durcissement au contact de l'humidité de l'air une couche antisalissure (4) sur un article afin de le protéger contre l'adhésion d'organismes aquatiques. 30 Ainsi, la composition Z selon l'invention peut-être utilisée comme peinture dite « fouling-release coating », qui après durcissement grâce à l'humidité de l'air ou par ajoût d'eau confèrent à la surface du support traité des propriétés ultra-lissantes, avec de faibles forces de frictions et de faibles énergies de surface. Ce sont ces propriétés physiques qui empêchent les salissures d'adhérer. 35 D'autres avantages et caractéristiques de la présente invention apparaîtront à la lecture des exemples suivants donnés à titre illustratif nullement limitatif. amine EXEMPLES: EXEMPLE 1 : Pré s aration des catal seurs Zn carbox late a Pré - aration des com s lexes Zn 2-éth lhexanoate amine Zn na hténate amineljet [Zn(néodécanoate)7(amine)1l A une solution de 121.1 g d'acide néodécanoïque (0.7 mol), ou de 165.9 g d'acide naphthénique ou de 102 g d'acide 2-éthylhexanoïque à 99% dans 300 g de toluène est ajouté sur une heure 125.44 g d'une solution de méthylate de sodium à 30.1% poids dans le méthanol (0.7 mol). Ensuite, une solution de chlorure de zinc en léger excès (49.92 g à 98% poids, 0.359 mol) dans 50 g de méthanol est ajoutée en 40 minutes. L'azéotrope méthanol/toluène est distillé pendant 2h. Le mélange réactionnel est refroidi à température ambiante, puis le chlorure de sodium est filtré. La solution incolore et limpide est évaporée à sec (jusqu'à 70°C, 1 mbar) pour donner une huile visqueuse : 143.3 g de néodécanoate de zinc ou 229.2 g de naphthénate de zinc ou 123.2 g de 2-éthylhexanoate de zinc (rendement de 100%). Les amines (n-octylamine, di(n-octyDamine), N,N-dibutylamine, bis(2-éthylhexypamine, diisononylamine, N,N-diméthyl-N-butylamine, 3-aminopropyltriméthoxysilane, ainoéthyl-aminopropyltriméthoxysilane, aminopropyltriéthoxysilane ou 3-aminopropylméthyldiéthoxysilane sont ajoutées sans solvant sous forte agitation au carboxylates de zinc à la stoechiométrie voulue (soit au moins deux équivalent molaire d'amine lorsque l'on souhaite préparer majoritairement un complexe de dicarboxylate de zinc diaminé, soit entre 1 et 2 équivalents lorsqu'on souhaite préparer un mélange monoaminé ou diaminé des complexes de dicarboxylate de zinc correspondant, soit proche de 1 équivalent lorsque l'on souhaite préparer majoritairement le complexe dicarboxylate de zinc monoaminé correspondant. On obtient les complexes recherchés, sous forme de liquide peu visqueux. La réaction de complexation est exothermique. Un solvant compatible avec l'application peut être utilisé pour diluer le carboxylate de zinc, comme des coupes pétrolières lourdes, de mélanges d'alcanes et/ou d'alkylaromatiques. Suivant les carboxylates, la nature des amines et les quantités d'amine ajoutées on obtient les complexes suivants: - [Zn(naphténate)2 (bis(2-éthylhexypamine)], - [Zn(naphténate)2 (bis(2-éthylhexyl)amine)2], - [Zn(naphténate)2 (diisononylamine)], - [Zn(naphténate)2 (diisononylamine)2], - [Zn(naphténate)2 (di(n-octyl)amine)], - [Zn(naphténate)2(di(n-octypamine)2i, 35 - [Zn(naphténate)2(n-octylamine)], - [Zn(naphténate)2(n-octylamine)2i, - [Zn(naphténate)2(N,N-dibutylamine)], - [Zn(naphténate)2(N,N-dibutylamine)2], - [Zn(naphténate)2(N,N-diméthyl-N-butylamine)2], - [Zn(naphténate)2(N,N-diméthyl-N-butylamine)2], - [Zn(naphténate)2(aminoéthyl-aminopropyltriméthoxysilane)], - [Zn(naphténate)2(aminoéthyl-aminopropyltriméthoxysilane)2], 5 - [Zn(naphténate)2(aminopropyltriéthoxysilane)], - [Zn(naphténate)2(aminopropyltriéthoxysilane)2], - [Zn(néodécanoate)2(di(n-octyl)amine)] ; - [Zn(néodécanoate)2(di(n-octyl)amine)]2], - [Zn(néodécanoate)2(n-octylamine)], 10 - [Zn(néodécanoate)2(n-octylamine)2], - [Zn(néodécanoate)2(N,N-dibutylamine)], - [Zn(néodécanoate)2(N,N-dibutylamine)21, - [Zn(néodécanoate)2(3-aminopropyltriméthoxysilane)2], - [Zn(néodécanoate)2 (3-aminopropylméthyldiéthoxysilane)2], 15 - [Zn(néodécanoate)2 (aminoéthyl-aminopropyltriméthoxysilane)], - [Zn(néodécanoate)2 (aminoéthyl-aminopropyltriméthoxysilane)2i, - [Zn(néodécanoate)2 (aminopropyltriéthoxysilane)], - [Zn(néodécanoate)2 (aminopropyltriéthoxysilane)2i, - [Zn(néodécanoate)2 (bis(2-éthylhexyl)amine)], 20 - [Zn(néodécanoate)2 (bis(2-éthylhexyDamine)2], - [Zn(néodécanoate)2 (diisononylamine)], - [Zn(néodécanoate)2 (diisononylamine)2], - [Zn(2-éthylhexanoate)2(N,N-dibutylamine)] - [Zn(2-éthylhexanoate)2(N,N-dibutylamine)2], 25 - [Zn(2-éthylhexanoate)2(n-octylamine)], - [Zn(2-éthylhexanoate)2(n-octylamine)2], - [Zn(2-éthylhexanoate)2 (bis(2-éthylhexyDamine)], - [Zn(2-éthylhexanoate)2 (bis(2-éthylhexyl)amine)2i, - [Zn(2-éthylhexanoate)2 (diisononylamine)], et 30 - [Zn(2-éthylhexanoate)2 (diisononylamine)2]. Les abréviations pour ligands listés dans les formules des Tableaux ci-dessous sont comme suit : néodécanoate = ND naphténate = NAPH 35 - n-octylamine= OA di(n-octyl)amine) = DOA N,N-dibutylamine= DBA N,N-diméthyl-N-butylamine=DMBA Dans le cas où lors de la synthèse on utilise une quantité d'amine variable (> à 0 équivalent et 2 équivalent, ou en léger excès) , on obtient un mélange comprenant les complexes: [Zn(carboxylate)2 (amine)] + [Zn(carboxylate)2 (amine) 2]. On utilisera alors dans ce cas la nomenclature suivante : « [Zn(carboxylate) 2 (amine) x ]* et la valeur du symbole « x » fera référence au nombre de mole d'amine ajouté lors de la préparation du complexe par rapport au zinc et ayant réagit (c'est-à-dire se trouvant présent dans le complexe en tant que ligand). Ce type de nomenclature sera identifié dans les exemples par la mention du symbole « * » dans la formule du complexe. Toutes les structures ont été confirmées par analyse RMN 1H, solvant CDC13. EXEMPLE 2: Composition bi-composant RTV-2 - réticulant polysilicate d'éthyle : - (ai): huile polydiméthylsiloxane hydroxylée ayant une viscosité de 14000 mPa.s à 25°C et bloquée à chacune des extrémités de chaînes par un motif siloxyle Mcm de formule suivante : (CH3)2(OH)SiOin, - (b 1) : silice de pyrogénation ayant une surface spécifique BET de 200 m2/g, traitée par de l'hexaméthyldisilazane (HMDZ), dispersée dans un mélange de l'huile polydiméthylsiloxane hydroxylée (al) et d'une huile polydiméthylsiloxane bloquée à chacune des extrémités de chaînes par un motif siloxyle M de formule suivante (CH3)3Si01,2, - (b2) : quartz broyé présentant un diamètre moyen de particules de 10 itm, - (dl) :catalyseur testé, - (e) : polysilicate d'éthyle L'activité des catalyseurs selon l'invention est évaluée par rapport : au catalyseur habituel Comparatif: Fomrez catalyst UL-28 = diméthylbis[(1- oxonéodécyl)oxy]stannane, de formule [C9Hi9C00]2Sn(Me)2], et aux catalyseurs [Zn(carboxylate)2] respectifs. Pour cela, on prépare un empâtage à partir des constituants suivants : - 20,4 g d'une huile a,oe-dihydroxylée (al), - 61,3 g d'une charge (bl), et - 18,3 g d'une charge (b2), auquel on ajoute 1,5 g de polysilicate d'éthyle (réticulant) pour 100g d'empâtage et x gramme (y mmol) du catalyseur à tester (dl). Pour les catalyseurs au Zinc (selon l'invention ou pour le comparatif), les quantités testées sont ajoutées dans 1,5 ml du solvant méthyl-tertiobutyl-éther (MTBE). Ingrédients Exemples selon Comparatif (UL28) (gramme) (grammes) l'invention (al) 20.4 20.4 (bl) 61.3 61.3 (b2) 18.3 18.3 (e) 1.5g pour 100 g 1.5 (dl) 2.66 mmol pour 100 g d'empâtage 0.886 mmol pour 100 g composition (0.44g) Tableau 1: Constituants des compositions testées RTV-2 (réticulant polysilicate d'éthyle). En RTV2, les tests sont réalisés directement sur un mélange constitués des ingrédients (al), (bl), (b2) et (e) auquel on ajoute et mélange le catalyseur à tester (dl). Le temps de travail ou "pot-life" est d'abord mesuré (temps au delà duquel la viscosité du mélange empêche son utilisation c'est-à-dire le temps nécessaire à la formation d'un gel), puis à partir d'un autre mélange, un pion de 6 mm d'épaisseur est coulé et après durcissement on mesure les duretés Shore A (dessus et dessous) d'un pion démoulé d'épaisseur 6 mm dans des conditions régulées (23°C et 50% d'humidité relative) et sur des temps croissants.. Dans les tableaux de résultats le symbole «> » correspond aux valeurs de dureté mesurées sur la partie supérieure du pion et le symbole « Deux catalyseurs en tests comparatifs : - le dinéodécanoate de diméthylétain (UL28) (essai ibis), et - [Zn(ND)2] avec ND= néodécanoate => [Zn(carboxylate)2] Essais Catalyseur testé mg pour Temps de travail (mn) Dureté Shore A sur (dl) 50g 6mm d'empâtag e 1 jour > 2 jours - - - - ibis UL28 220 40 24 23 26 26 2 [Zn(ND)2(0A)] 716 157 10 6 20 17 3 [Zn(ND)2(OA)1,5]* 802 73 17 14 19 18 4 [Zn(ND)2(0A )2] 888 32 17 15 18 17 [Zn(ND)2(DBA)] 716 120 10 7 19 16 6 [Zn(ND)2(DBA)i 5] 802 53 16 13 20 18 * ' 7 [Zn(ND)2(DBA)2] 888 39 17 13 20 18 Tableau 2 : Tests RTV-2 - réticulant polysihcate d'éthyle et complexes [Zn(néodécanoate)2(amine)ni - *Dans le cas où l'on utilise 1,5 équivalent d'amine par rapport au zinc pour la préparation du 5 catalyseur, on obtient un mélange des complexes comprenant 1 ligand ou 2 ligands amine (qui peuvent aussi se trouver sous une forme oligomérique) et dans ce cas la nomenclature utilisée pour décrire le complexe est comme suit : [Zn(carboxylate)2(amine)1,5l- - Pour l'essai n°1 (comparatif catalyseur [Zn(ND)2)]), le pion n'était pas assez dur pour mesurer une dureté DSA après 1, 4 ou 7 jours (d'où le symbole « - » dans le Tableau 2).10 Essais Catalyseurs testés (dl) mg pour Temps de Dureté Shore A sur 6mm 50g travail d'empâtag e 1 jour > EXEMPLE 3 : Préparation d'une couche antisalissure « Top Coat » selon l'invention Formulation 1: toutes les quantités sont exprimées en parties en poids. - 80 parties Huile polydiméthylsiloxane a,oe-dihydroxylée de viscosité 3500 centipoises - 10 parties Silicate d'éthyle - 5 parties Huile méthylphénylpolysiloxane commercialisée par la société Bluestar Silicones sous le nom Rhodorsil Huile 510V100®. - 2 parties Huile méthylphénylpolysiloxane commercialisée par la société Bluestar Silicones sous le nom Rhodorsil Huile 550® - 3 parties Silice Aerosil 200® commercialisée par la société Degussa - 1 partie Huile de castor - x parties du catalyseurs à tester - 0,7 parties Pigment Bayferrox 130F® commercialisé par la société Bayer - 0,1 parties Dispersant Disperbyk 140e commercialisé par la société Byk - 20 parties Xylène On revêt une plaque de métal en acier sablé et dégraissé avec une couche primaire époxy (préparée à partir du SigmaShield 610® commercialisé par la société Sigmakalon) d'une épaisseur de 50 ktm environ. Après 72 heures de séchage à température ambiante on applique une couche favorisant l'adhérence "tie coat" (préparée à partir du SigmaGlide 790® commercialisé par la société Sigmakalon) d'une épaisseur de 150 microns environ. Après 48 heures de séchage à température ambiante, on applique une couche de 150 itm environ du « top coat » préparé selon la formulation 1 décrite ci-dessus. Après un séchage de 48 heures à température ambiante, on plonge la plaque en milieu marin (dans de l'eau de mer) et on l'examine au bout de 12 et 23 semaines d'immersion. Après lavage à grande eau, l'évaluation antifouling est de 100, ce qui indique l'absence complète d'organismes sur la plaque revêtue. REVENDICATIONS1 - Article présentant des propriétés antisalissures et destiné à être utilisé dans des applications aquatiques 5 en particulier marines, comprenant: a) un support (1) , b) au moins une couche favorisant l'adhérence (3) déposée sur ledit support (1), et c) au moins une couche antisalissure (4) déposée sur ladite couche favorisant l'adhérence (3), ledit article étant caractérisé en ce que ladite couche antisalissure (4) est obtenue après dépôt et 10 durcissement au contact de l'humidité de l'air d'une composition Z comprenant: (i) au moins un composé organosilicié A' comprenant au moins deux groupements hydrolysables et condensables, identiques ou différents, ou au moins deux fonctions silanols (ii) au moins un agent de réticulation B', et (iii) une quantité catalytiquement efficace d'au moins un catalyseur de polycondensation M qui est 15 un complexe de zinc comprenant dans sa structure deux types de ligands: carboxylate et amine. 2 - Article selon la revendication 1 comprenant: a) un support (1), 20 b) au moins une couche primaire (2) déposée sur ledit support (1) comprenant au moins un produit anticorrosif, c) au moins une couche (3) favorisant l'adhérence déposée sur ladite couche primaire (2), et d) au moins une couche antisalissure (4) déposée sur ladite couche (3) favorisant l'adhérence, ledit article étant caractérisé en ce que ladite couche antisalissure (4) est obtenue après dépôt et 25 durcissement au contact de l'humidité de l'air d'une composition Z comprenant: (i) au moins un composé organosilicié A' comprenant au moins deux groupements hydrolysables et condensables, identiques ou différents, ou au moins deux fonctions silanol (ii) au moins un agent de réticulation B', et 30 (iii) une quantité catalytiquement efficace d'au moins un catalyseur de polycondensation M qui est un complexe de zinc comprenant dans sa structure deux types de ligands: carboxylate et amine. 3 - Article selon l'une quelconques des revendications précédentes caractérisé en ce que la composition Z 35 comprend: (i) au moins un composé organosilicié A' comprenant au moins deux groupements hydrolysables et condensables, identiques ou différents, ou au moins deux fonctions silanol(ii) au moins un agent de réticulation B', et (iii) une quantité catalytiquement efficace d'au moins un catalyseur de polycondensation M qui est un complexe de formule (1') suivante: [Zn (C1), (C2),f, (L') (L2)» (X)ek . (H20)x- (1') dans laquelle: - les symboles C' et C2 sont des ligands, identiques ou différents, choisis dans le groupe des carboxylates, - les symboles n' et n représentent le nombre de ligands carboxylates et sont des nombres entiers égaux à 0, 1 ou 2 avec la condition que la somme n'+ n-= 2, - les symboles Ll et L2 sont des ligands, identiques ou différents, choisis dans le groupe des amines, - les symboles y' et y- représentent le nombre de ligands amines et sont des nombres entiers égaux à 0, 1 ou 2 avec la condition que la somme y'+ y"= 1 ou 2, - le symbole X est un ligand différent de C1, C2, LI et L2 et de préférence un ligand neutre autre qu'une amine et encore plus préférentiellement X est une molécule H20, - le symbole x'>0, et de préférence x' = 0, 1, 2, 3 ou 4, - le symbole x->0, et de préférence x-= 0, 1, 2, 3 ou 4, et - le symbole z' est un nombre entier supérieur ou égal à 1, et de préférence z'=1 ou 2. 4 - Article selon l'une quelconques des revendications précédentes caractérisé en ce que le catalyseur de polycondensation M est un complexe de formule (2') suivante: [Zn (C1)if (C)n- (12)' (1-2)y-1' (2') dans laquelle: - les symboles C' et C2 sont des ligands, identiques ou différents, choisis dans le groupe des carboxylates, - les symboles n et n" représentent le nombre de ligands carboxylates et sont des nombres entier égaux à 0, 1 ou 2 avec la condition que la somme n'+ d=2, - les symboles Ll et L2 sont des ligands, identiques ou différents, choisis dans le groupe des amines, - les symboles y' et y- représentent le nombre de ligands amines et sont des nombres entiers égaux à 0, 1 ou 2 avec la condition que la somme y'+ y"= 1 ou 2, et - le symbole z' est un nombre entier supérieur ou égal à 1, et de préférence z'=1 ou 2 et encore plus préférentiellement z'=1.35 5 - Article selon l'une quelconques des revendications précédentes caractérisé en ce que le catalyseur de polycondensation M est un complexe de formule (3') suivante: [Zn (C1)2 (L1)31, (31 dans laquelle: - le symbole C1 est un ligand choisi dans le groupe des carboxylates, - le symbole L1 set un ligand choisi dans le groupe des amines, - le symbole y' est un nombre égal à 1 ou 2, et - le symbole z' est un nombre entier supérieur ou égal à 1, et de préférence le symbole z'=1, 2, 3 ou 4, et encore plus préférentiellement z'=1 ou 2. 6 - Article selon l'une quelconques des revendications 3, 4 ou 5 dans lequel les ligands de type amine L1 et L2 sont choisis parmi le groupe constitué par: les monoamines primaires de type alkylamine ayant au total de 1 à 40 atomes de carbone pour le radical alkyle, les monoamines secondaires de type dialkylamine ayant au total de 2 à 40 atomes de carbone pour les radicaux alkyles, les monoamines tertiaires de type trialkylamine ayant au total de 3 à 60 atomes de carbone pour les radicaux alkyles, les diamines alkylées ayant au total de 1 à 40 atomes de carbones pour les radicaux alkyles et les silanes aminés, et encore plus préférentiellement les ligands L1 et L2 sont choisis parmi le groupe constitué par les monoamines secondaires de type dialkylamine ayant au total de 2 à 20 atomes de carbone et les monoamines primaires de type alkylamine ayant au total de 1 à 40 atomes de carbone pour le radical alkyle. 7 - Article selon l'une quelconques des revendications 3, 4 ou 5 dans lequel les ligands de type amine L1 et 25 L2 sont choisis parmi le groupe constitué par les amines: diméthyléthylènediamine, triméthyléthylènediamine, di-isopropyléthylènediamine, n-butylamine, n-propylamine, n-heptylamine, noctylamine, n-nonylamime, tert-butylamine, isopropylamine, 2-éthylhexylamine, décylamine, dodécylamine linéaires ou ramifiées, N-méthyl-N-butylamine, N,N-dipropylamine, N,N- diisopropylamine, N-éthyl-Nbutylamine, N,N-dibutylamine, N,N-diméthyl-N-butylamine, di(n-octyl)amine, N-n-propyléthylènediamine, 30 N,N'-diméthyléthylènediamine, N,N,N',N'-tétraméthyléthylènediamine, 3-aminopropyltriméthoxysilane et 3-aminopropylméthyldiéthoxysilane. 8 - Article selon l'une quelconques des revendications 3, 4 ou 5 dans lequel les ligands de type carboxylate C1 et C2 sont choisis parmi le groupe constitué par les carboxylates de formule brute [Cl0H19021-. 35 9 - Article selon l'une quelconques des revendications précédentes caractérisé en ce que le catalyseur de polycondensation M est un complexe de formule (3') suivante:[Zn (C1)2 (1,1)yle (3') dans laquelle: - le symbole C1 est un ligand néodécanoate, naphténate ou un ligand 2-éthylhexanoate, - le symbole 1,1 est un ligand choisi dans le groupe constitué par les composés: diméthyléthylènediamine, triméthyléthylènediamine, di-isopropyléthylènediamine, n-butylamine, npropylamine, n-heptylamine, n-octylamine, n-nonylamime, tert-butylamine, isopropylamine, 2- éthylhexylamine, décylamine, dodécylamine linéaires ou ramifiées, N-méthyl-N-butylamine, N,Ndipropylamine, N,N- diisopropylamine, N-éthyl-N-butylamine, N,N-dibutylamine, N,N-diméthyl-N- butylamine, di(n-octyl)amine, N-n-propyléthylènediamine, N,N'-diméthyléthylènediamine, N,N,N',N'- tétraméthyléthylènediamine, 3-aminopropyltriméthoxysilane et 3-aminopropylméthyldiéth0xysilane. - le symbole y' est un nombre entier égal à 1 ou 2, et - le symbole z'=1, 2, 3 ou 4 et de préférence z'=1 ou 2. 10 - Article selon la revendication 1 ou 2 dans lequel le catalyseur de polycondensation M est susceptible d'être obtenu: a) en faisant réagir pour 1 mole d'au moins un dicarboxylate de zinc de formule [Zn(carboxylate)2] ou d'un mélange de deux carboxylates de zinc distincts X' mole d'amine ou d'un mélange d'amines éventuellement en présence d'un solvant, de manière à obtenir un produit de réaction comprenant : o X2 moled'au moins : - x mole % d'un complexe de zinc A qui est un complexe [Zn(carboxylate)2(amine)],,, - y mole % d'un complexe de zinc B qui est un complexe [Zn(carboxylate)2(amine)21È, - ou d'un mélange de x+y mole % de complexe de zinc A et de complexe de zinc B, o avec x_?.0, y>0, x+y=100, et le symbole z' est un nombre entier supérieur ou égal à 1, et de préférence z'=1, 2, 3 ou 4, o éventuellement X3 mole du complexe [Zn(carboxylate)2], et o éventuellement X4 moled'amine résiduelle n'ayant pas réagi, et b) après éventuellement élimination du solvant et de l'amine résiduelle, on récupère le(s) catalyseur(s) de polycondensation M sous la forme d'au moins un complexe de zinc A, d'au moins un complexe de zinc B ou d'un mélange de complexe de zinc A et de complexe de zinc B, avec éventuellement une quantité résiduelle de X3 mole du complexe [Zn(carboxylate)2i, - avec les symboles X1, X2, X3 et X4 sont des nombres et la somme X2 + X3 = 1. 11 - Article selon la revendication 1 ou 2 dans lequel le composé organosilicié A' est un polyorganosiloxane comprenant: (i) au moins deux motifs siloxyles de formule (4') suivante: Ra Zb Si 2 (4') dans laquelle: - les symboles R1, identiques ou différents, représentent des radicaux hydrocarbonés monovalents en C1 à C30, - les symboles Z, identiques ou différents, représentent chacun un groupement hydrolysable et condensable ou un groupement hydroxy et de préférence sont choisis parmi le groupe constitué par les groupements de type: hydroxy, alcoxy, alcoxy-alkylène-oxy, amino, amido, acylamino, aminoxy, iminoxy, cétiminoxy, acyloxy, iminoxi, cétiminoxy et énoxy et encore plus préférentiellement Z est un groupement hydroxy, - a est égal à 0, 1 ou 2, b est égal à 1, 2 ou 3, la somme a + b est égale à 1, 2 ou 3, (ii) et éventuellement un ou plusieurs motif(s) siloxyle(s) de formule (5') suivante : Rc SiO( 4-c -2 ) (5') dans laquelle: les symboles R, identiques ou différents, représentent des radicaux hydrocarbonés monovalent en C1 à C30 éventuellement substitués par un ou plusieurs atomes d'halogène ou par des groupements : amino, éther, ester, époxy, mercapto ou cyano, et le symbole c est égal à 0, 1, 2 ou 3. 12 - Article selon la revendication 1 ou 2 dans lequel l'agent de réticulation B' est un composé de silicium dont chaque molécule comprend au moins trois groupements hydrolysables et condensables Y et ledit agent de réticulation B' ayant la formule (7') suivante: R'(4_a)SiYa (7') formule dans laquelle : le symbole R' est un radical hydrocarboné monovalent comprenant de 1 à 30 atomes de carbone, le symbole Y est un groupement alcoxy, alcoxy-alkylène-oxy, amino, amido, acylamino, aminoxy, iminoxy, cétiminoxy, acyloxy et énoxy et de préférence Y est un groupement alcoxy, acyloxy, énoxy, cétiminoxy ou oxime,- le symbole a = 3 ou 4. 13 - Article selon l'une quelconques des revendications précédentes caractérisé en ce que la composition Z comprend : (i) au moins un composé organosilicié A' comprenant au moins deux groupements hydrolysables et condensables, identiques ou différent, ou au moins deux fonctions silanol (ii) au moins un agent de réticulation B', (iii) une quantité catalytiquement efficace d'au moins un catalyseur de polycondensation M qui est un complexe de zinc comprenant dans sa structure deux types de ligand: carboxylate et amine. (iv) au moins un composé L' qui exsude à la surface de la couche antisalissure lorsque le réseau élastomère est formé améliorant ainsi l'effet "antisalissure", (v) éventuellement au moins un promoteur d'adhérence E', (vi) éventuellement au moins une charge minérale siliceuse, organique et/ou non siliceuse F', (vii) éventuellement au moins un pigment, une base colorante ou un agent de coloration H', et (viii) éventuellement au moins un solvant K'. 14 - Procédé d'application d'une couche antisalissure (4) sur un support (1) destiné à être utilisé dans des applications aquatiques comprenant es étapes suivantes: a) sur ledit support (1) il est éventuellement déposé au moins une couche primaire (2) comprenant au moins un produit anticorrosif, b) une couche (3) favorisant l'adhérence est déposée sur ladite couche primaire (2) ou sur ledit support (1) lorsque la couche primaire (2) est absente, c) ladite couche (3) favorisant l'adhérence est durcie, d) une couche antisalissure (4) est déposée sur ladite couche (3) favorisant l'adhérence, et e) ladite couche antisalissure (4) est durcie au contact de l'humidité de l'air, - ledit procédé étant caractérisé en ce que la couche antisalissure (4) et éventuellement la couche (3) favorisant l'adhérence sont préparées à partir de la composition Z telle que définie selon l'une quelconque des revendications 1 à 13. 15 - Utilisation de la composition Z telle que définie selon l'une quelconque des revendications 1 à 13 pour former après durcissement au contact de l'humidité de l'air une couche antisalissure (4) sur un article afin de le protéger contre l'adhésion d'organismes aquatiques.35